(57)【要約】  大型等軸晶のアルミニウム合金インゴットのアレイ噴射式付加製造装置及びその付加製造方法であって、標準気圧チャンバー内に設置され、アレイ状に配置されるノズル（１７）を備える液態アルミニウム噴射機構と、液態アルミニウム噴射機構の下方に位置し、標準気圧チャンバー内に設置される可動冷却凝固機構と、制御機構と、を備え、制御機構は、放出機構に引き上げ命令を送信し、可動冷却凝固機構に三次元移動命令を送信し、液態アルミニウム噴射機構内のアルミニウム溶湯を予め設定された経路に沿って連続したアレイ状の連続的な流れで可動冷却凝固機構の表面に噴射し、急冷凝固でインゴットを形成する。該装置によって、インゴットの生産効率が高く、超大型のアルミニウム合金インゴットを製造することができ、凝固組織が等軸晶となり、無マクロ偏析となる。【選択図】図１
2021525654.tif 000002
【特許請求の範囲】
【請求項１】
標準気圧チャンバー内に設置され、アレイ状に配置されるノズルを備える液態アルミニウム噴射機構と、液態アルミニウム噴射機構の下方に位置し、標準気圧チャンバー内に設置される可動冷却凝固機構と、制御機構と、を備え、
制御機構は、放出機構に引き上げ命令を送信し、可動冷却凝固機構に三次元移動命令を送信し、液態アルミニウム噴射機構内のアルミニウム溶湯を予め設定された経路に沿ってアレイ状の連続的な流れで可動冷却凝固機構の表面に噴射し、急冷凝固でインゴットを形成するように構成され、
前記液態アルミニウム噴射機構は、制御機構と接続され、アルミニウム溶湯の噴射の開閉を制御するための放出機構と、アルミニウム溶湯チャンバーと、アルミニウム溶湯チャンバーの底部に設置されるアレイ状に配置されるノズルを備える
ことを特徴とする大型等軸晶のアルミニウム合金インゴットのアレイ噴射式付加製造装置。
【請求項２】
前記標準気圧チャンバーには、制御機構と接続され、内部の気圧を調節する真空ポンプが接続され、
前記標準気圧チャンバーは、その内部に不活性ガスを導入し保護するために、不活性ガス源と接続される
ことを特徴とする請求項１に記載の装置。
【請求項３】
前記放出機構は、アレイ状に配置されるノズルに対応するように設置される封止ロッドと、封止ロッド及び制御機構と接続され、放出命令を受信して、アレイ状に配置されるノズルを開放するように封止ロッドを引き上げる引き上げ装置と、を備える
ことを特徴とする請求項１に記載の装置。
【請求項４】
前記可動冷却凝固機構は、アレイ状に配置されるノズルと真正面に対向するように設置されている冷却凝固テーブルと、冷却凝固テーブルの下方に鉛直方向移動可能に設置される二次元移動機構と、引き下げ装置と、を備え、
二次元移動機構及び引き下げ装置は、それぞれ制御機構と接続され、二次元移動命令及び鉛直方向への移動命令を受信して三次元移動を実現するように構成される
ことを特徴とする請求項１に記載の装置。
【請求項５】
前記アルミニウム溶湯チャンバーに、制御機構と接続されるチャンバー内ヒーターがさらに設置される
ことを特徴とする請求項１に記載の装置。
【請求項６】
前記アレイ状に配置されるノズルの外部に、ノズルヒーターがさらに設置されている
ことを特徴とする請求項１に記載の装置。
【請求項７】
前記冷却凝固テーブルの内部に冷却液流路が設けられている
ことを特徴とする請求項４に記載の装置。
【請求項８】
前記制御機構は、移動制御ユニット及び統合制御ユニットを備え、
移動制御ユニットは、統合制御ユニットと接続され、可動冷却凝固機構の移動情報を伝送するように構成され、
統合制御ユニットは、それぞれ放出機構及び真空ポンプと接続され、放出機構の移動及び真空ポンプの開閉の情報を伝送し、二次元移動機構と接続され、二次元移動機構の移動情報を伝送し、引き下げ装置と接続され、引き下げ装置の移動情報を伝送するように構成される
ことを特徴とする請求項１に記載の装置。
【請求項９】
前記アレイ状に配置されるノズルの行の間隔及び列の間隔は、３００ｍｍよりも小さく設定され、ノズルの口径は、０．２ｍｍ〜３０ｍｍであり、
１つのパスにおけるノズルの移動距離は、ノズルの列の間隔と同じであり、当該ノズルの移動の全幅は、ノズルの行の間隔と同じである
ことを特徴とする請求項１に記載の装置。
【請求項１０】
封止ロッドを最下位に移動させ、ノズルがオフ状態となるようにし、チャンバー内ヒーターを起動して、アルミニウム溶湯の温度になるように予め加熱して、その温度を維持し、さらに、入口シャッターを開き、アルミニウム溶湯をアルミニウム溶湯チャンバーに流入させ、液位計でアルミニウム溶湯が予め設定された高さとなることを検出するとき、入口シャッターを閉じて、ノズルヒーターを起動してノズルを予め加熱し、そして、密閉冷却凝固チャンバーを密閉し、真空ポンプを起動して密閉冷却凝固チャンバに対して真空排気を行い、真空度が要求に満足した後、真空ポンプを停止させ、予め設定された圧力となるように不活性ガスを導入するステップ１と、
冷却水を導入し、そして移動制御ユニットにより引き下げ装置を制御して、ノズルから冷却凝固テーブルまでの距離を予め設定された距離となるように調節し、その後、二次元移動装置を起動して、ノズルが冷却凝固テーブルに対して周期的に往復移動するように駆動し、さらに、引き上げ装置を起動し、封止ロッドを引き上げてアルミニウム溶湯がノズルに入るようにし、そして、真空ポンプを起動して密閉冷却凝固チャンバの圧力が標準気圧より小さくなるように排気し、アルミニウム溶湯が、密閉冷却凝固チャンバに形成された負圧により、ノズルを介して安定に液柱に形成されて噴射され、そして、冷却凝固テーブルに噴射され、インゴットが形成され、インゴットの製造が開始した後、引き下げ装置を制御して冷却凝固テーブルを下へ移動させ、インゴットの製造において、アルミニウム溶湯を消耗し続けており、アルミニウム溶湯チャンバーにおけるアルミニウム溶湯の液面が警戒液位まで低下すると、入口シャッターを開き、安定なレベルとなるようにアルミニウム溶湯を補填して、再び入口シャッターを閉じるステップ２と、
インゴットの製造が完了した後、封止ロッドでアルミニウム溶湯のノズルからの流出を遮断し、二次元移動装置及び引き下げ装置を停止させ、ヒータの電源をオフにし、インゴットが冷却された後、冷却水の導入を遮断し、製造が完了するステップ３と、を含む
ことを特徴とする請求項１〜９のいずれか一項に記載の大型等軸晶のアルミニウム合金インゴットのアレイ噴射式付加製造装置による方法。
【発明の詳細な説明】
【技術分野】
【０００１】
本発明は、冶金分野に関し、具体的に、大型等軸晶のアルミニウム合金インゴットのアレイ噴射式付加製造装置及び方法に関する。
【背景技術】
【０００２】
半連続鋳造は、産業で通常使用される大型アルミニウム合金インゴットの製造方法であり、主にホットトップ鋳造とダイレクトチル鋳造を含んでいる。ホットトップ鋳造の利点は、鋳造時に液面が安定であるが、インゴットの中心に比較的に深いサンプが形成され、凝固組織に大きな柱状晶領域が含まれ、インゴットの中心からエッジ部にわたってマクロ偏析が顕著となり、比較的に大きい内部応力が残留された。このため、インゴットが亀裂しやすく、歩留まりが低いので、高合金アルミニウム合金インゴットの生産に適しない。ダイレクトチル鋳造の利点は、インゴットの中心位置のサンプの深さを大幅に小さくすることができ、さらにインゴットのマクロ偏析と内応力を低減させることができるが、鋳造時に液面が不安定になり、モールドパウダが巻き込まれやすく、柱状晶領域の生成も避けることが困難である。したがって、通常のプロセスで均質性に優れた大型インゴットを製造することは極めて困難である。
【０００３】
付加製造は、アルミニウム溶湯の大範囲の凝固による鋳造方法の代わりに、微小エリアの連続溶融及び積み上げで大きなインゴットを製造するものであり、サンプの形成を防ぐことができるとともに、冷却速度が速くなり等軸晶の組織の形成に寄与できるので、通常の鋳造方法による一連の欠陥を解消した。従来の代表的な方法として、スプレーフォーミング及び選択的レーザー再溶融方法がある。スプレーフォーミングで無マクロ偏析のインゴットを製造することができるが、製造されたアルミニウムインゴットは、気孔率が高く、組織が緻密でなく、酸化が顕著である。選択的レーザー再溶融方法は、上記の問題が発生せず、凝固組織が比較的に理想的であるが、製造効率が低く、製造時間が長く、コストが高く、大型インゴットの量産に適用することは困難である。従来の技術において、帯電金属液滴を磁気的制御して直接に堆積して成形する金属微小液滴付加製造方法があるが、金属液滴成形の効率が低く、大型インゴットの生産に適用することが不可能である。現在、負圧により大きな体積の溶融液を噴射し、安定且つ連続的に金属液柱を形成し、急冷凝固して、大型、異形の無偏析等軸晶組織のインゴットを製造する方法が開示されていない。
【発明の概要】
【０００４】
本発明は、従来技術の課題を鑑みてなされたものであり、大型等軸晶のアルミニウム合金インゴットのアレイ噴射式付加製造装置及び方法を提出する。したがって、負圧により、大きな体積の溶融液を噴射し、安定且つ連続的に金属液柱を形成し、さらに、複数のノズルをアレイ状に配置することにより、大きな体積のアルミニウム溶湯が、数十ひいては数百の連続的な流れに均一に分散され、下方の急冷凝固テーブルの三次元移動と協働して、薄いアルミニウム溶湯層を幅広く展開させ、連続的な凝固により、インゴットを形成することができる。この方法は、生産効率が高く、超大型のアルミニウム金属インゴットを製造することができ、凝固組織が等軸晶となり、無マクロ偏析となる。
【０００５】
本発明は、以下の技術方案で実現される。
【０００６】
本発明は、標準気圧チャンバー内に設置され、アレイ状に配置されるノズルを備える液態アルミニウム噴射機構と、液態アルミニウム噴射機構の下方に位置し、標準気圧チャンバー内に設置される可動冷却凝固機構と、制御機構とを備え、制御機構は、放出機構に引き上げ命令を送信し、可動冷却凝固機構に三次元移動命令を送信し、液態アルミニウム噴射機構内のアルミニウム溶湯を予め設定された経路に沿ってアレイ状の連続的な流れで可動冷却凝固機構の表面に噴射し、急冷凝固でインゴットを形成するように構成される。
【０００７】
前記標準気圧チャンバーには、制御機構と接続され、内部の気圧を調節する真空ポンプが接続される。
【０００８】
前記標準気圧チャンバーは、その内部に不活性ガスを導入し保護するために、不活性ガス源と接続される。
【０００９】
前記液態アルミニウム噴射機構は、制御機構と接続され、アルミニウム溶湯の噴射の開閉を制御するための放出機構と、アルミニウム溶湯チャンバーと、アルミニウム溶湯チャンバーの底部に設置されるアレイ状に配置されるノズルを備える。
【００１０】
前記放出機構は、アレイ状に配置されるノズルに対応するように設置される封止ロッドと、封止ロッド及び制御機構と接続され、放出命令を受信して、アレイ状に配置されるノズルを開放するように封止ロッドを引き上げる引き上げ装置を備える。
【００１１】
前記アルミニウム溶湯チャンバーに、制御機構と接続されるチャンバー内ヒーターがさらに設置される。
【００１２】
前記アルミニウム溶湯チャンバーに液位計が設置される。
【００１３】
前記アルミニウム溶湯チャンバーの一側に、アルミニウム溶湯を流入させるために、シャッターを備える液体流入タンクが設けられる。
【００１４】
前記アルミニウム溶湯チャンバーの外部に保温構造が設けられる。
【００１５】
前記アレイ状に配置されるノズルの外側に、ノズルヒーターがさらに設置される。
【００１６】
前記可動冷却凝固機構は、アレイ状に配置されるノズルと真正面に対向するように設置されている冷却凝固テーブルと、冷却凝固テーブルの下方に鉛直方向移動可能に設置される二次元移動機構と、引き下げ装置と、を備え、二次元移動機構及び引き下げ装置は、それぞれ制御機構と接続され、二次元移動命令及び鉛直方向への移動命令を受信して三次元移動を実現するように構成される。
【００１７】
鉛直方向への移動は、二次元移動機構の下部に設置された引き下げ装置により実現される。
【００１８】
前記冷却凝固テーブルの内部に冷却液流路が設けられている。
【００１９】
前記制御機構は、移動制御ユニット及び統合制御ユニットを備え、移動制御ユニットは、統合制御ユニットと接続され、可動冷却凝固機構の移動情報を伝送するように構成され、統合制御ユニットは、それぞれ放出機構及び真空ポンプと接続され、放出機構の移動及び真空ポンプの開閉の情報を伝送し、二次元移動機構と接続され、二次元移動機構の移動情報を伝送し、引き下げ装置と接続され、引き下げ装置の移動情報を伝送するように構成される。
【００２０】
本発明の上記の装置による大型等軸晶のアルミニウム合金インゴットのアレイ噴射式付加製造方法は、以下のステップを含む。
【００２１】
ステップ１において、封止ロッドを最下位に移動させ、ノズルがオフ状態となるようにし、チャンバー内ヒーターを起動して、アルミニウム溶湯の温度になるように予め加熱して、その温度を維持し、さらに、入口シャッターを開き、アルミニウム溶湯をアルミニウム溶湯チャンバーに流入させ、液位計でアルミニウム溶湯が予め設定された高さとなることを検出するとき、入口シャッターを閉じて、ノズルヒーターを起動してノズルを予め加熱し、そして、密閉冷却凝固チャンバーを密閉し、真空ポンプを起動して密閉冷却凝固チャンバに対して真空排気を行い、真空度が要求に満足した後、真空ポンプを停止させ、予め設定された圧力となるように不活性ガスを導入する。
【００２２】
ステップ２において、冷却水を導入し、そして移動制御ユニットにより引き下げ装置を制御して、ノズルから冷却凝固テーブルまでの距離を予め設定された距離となるように調節し、その後、二次元移動装置を起動して、ノズルが冷却凝固テーブルに対して周期的に往復移動するように駆動し、さらに、引き上げ装置を起動し、封止ロッドを引き上げてアルミニウム溶湯がノズルに入るようにし、そして、真空ポンプを起動して密閉冷却凝固チャンバの圧力が標準気圧より小さくなるように排気し、アルミニウム溶湯が、密閉冷却凝固チャンバに形成された負圧により、ノズルを介して安定に液柱に形成されて噴射され、そして、冷却凝固テーブルに噴射され、インゴットが形成され、インゴットの製造が開始した後、引き下げ装置を制御して冷却凝固テーブルを下へ移動させ、インゴットの製造において、アルミニウム溶湯を消耗し続けており、アルミニウム溶湯チャンバーにおけるアルミニウム溶湯の液面が警戒水位まで低下すると、入口シャッターを開き、安定なレベルとなるようにアルミニウム溶湯を補填して、再び入口シャッターを閉じる。
【００２３】
ステップ３において、インゴットの製造が完了した後、封止ロッドでアルミニウム溶湯のノズルからの流出を遮断し、二次元移動装置及び引き下げ装置を停止させ、ヒータの電源をオフにし、インゴットが冷却された後、冷却水の導入を遮断し、製造が完了する。
【００２４】
技術的効果
本発明は、従来技術に比べて、負圧により、大きな体積の溶融液を噴射し、安定且つ連続的に金属液柱を形成し、さらに、複数のノズルをアレイ状に配置することにより、大きな体積のアルミニウム溶湯が、数十ひいては数百の連続的な流れに均一に分散され、下方の急冷凝固テーブルの三次元移動と協働して、薄いアルミニウム溶湯層を幅広く展開させ、連続的な凝固により、インゴットを形成することができる。
【図面の簡単な説明】
【００２５】
【図１】本発明による構成模式図である。
【図２】ノズルの構成模式図である。
【図３】ノズル液柱の移動経路の模式図である。
【図４】実施例１の金属組織の写真である。
【図５】実施例１の金属組織の写真である。
【図６】実施例２の金属組織の写真である。
【図７】実施例２の金属組織の写真である。
【発明を実施するための形態】
【００２６】
実施例１
図１に示すように、本実施例による大型等軸晶のアルミニウム合金インゴットのアレイ噴射式付加製造装置は、入口シャッター１、ガイドタンク２、アルミニウム溶湯３、保温層４、ガス進入管５、不活性ガス６、ノズルヒーター７、ブロック板８、冷却凝固テーブル９、二次元移動装置１０、ガイドレール１１、支持テーブル１２、引き上げ装置１３、封止ロッド１４、チャンバー内ヒーター１５、アルミニウム溶湯チャンバー１６は、ノズル１７、液位計１８、インゴット１９、冷却水管２０、密閉冷却凝固チャンバ２１、移動制御ユニット２２、引き下げ装置２３、真空ポンプ２４及び統合制御ユニット２５を備える。
【００２７】
前記アルミニウム溶湯チャンバー内の圧力は、標準気圧に保たれ、密閉冷却凝固チャンバは、完全に密閉される。圧力Ｐは、真空ポンプ２４と吸気管により調節される。インゴットの製造において、圧力Ｐは、標準気圧よりも小さくする。
【００２８】
図２に示すように、前記ノズル１７は、アレイ状に配置され、その行の間隔がＷ（Ｗ＜３００ｍｍ）、その列の間隔がＬ（Ｌ＜３００ｍｍ）、その口径がＤ（０．２ｍｍ＜Ｄ＜３０ｍｍ）に設定される。
【００２９】
前記二次元移動装置１０は、冷却凝固テーブルのＸ、Ｙの２つの水平方向に沿う移動を駆動する。移動速度が、ｖ（ｖ＜１０００ｍｍ／ｓ）に設定され、２つの方向における最大ストロークが、それぞれＸ（Ｘ＜１ｍ）、Ｙ（Ｙ＜１ｍ）に設定される。冷却凝固テーブルの移動により、冷却凝固テーブルに対するノズル液柱の移動経路が図３のようになるが、このような移動経路に限定されない。また、ノズル液柱の移動経路において、隣接するパスの間隔がｄ（ｄ＜３０ｍｍ）に設定される。図２及び図３に示すように、１つのパスにおけるノズルの移動距離は、ノズルの列の間隔Ｌと同じであり、当該ノズルの移動の全幅は、ノズルの行の間隔Ｗと同じである。
【００３０】
前記引き下げ装置１３は、冷却凝固テーブルの鉛直方向に沿う移動を実現するためのものである。その移動速度がｖ１（ｖ１＜５０ｍｍ／ｓ）に設定され、その合計の移動距離がＺ（Ｚ＜５ｍ）に設定される。
【００３１】
本実施例による大型等軸晶のアルミニウム合金インゴットのアレイ噴射式付加製造方法は、以下のステップを含む。
【００３２】
ステップ１
封止ロッドを最下位に移動させ、ノズルがオフ状態となるようにする。そして、チャンバー内ヒーターを起動して、アルミニウム溶湯の温度Ｔ１（Ｔ１＞６００℃）になるように予め加熱して、その温度を維持する。さらに、入口シャッターを開き、アルミニウム溶湯をアルミニウム溶湯チャンバーに流入させ、液位計でアルミニウム溶湯が予め設定された高さとなることを検出するとき、入口シャッターを閉じて、ノズルヒーターを起動してノズルをＴ２（Ｔ２＞５００℃）の温度となるまで予め加熱する。そして、密閉冷却凝固チャンバを密閉し、真空ポンプを起動して密閉冷却凝固チャンバに対して真空排気を行う。真空度が要求に満足した後、真空ポンプを停止させ、ガス進入管を介してＰ１（Ｐ１＝標準気圧）の圧力となるように不活性ガスを導入する。
【００３３】
ステップ２
冷却水を導入し、そして移動制御ユニットにより引き下げ装置を制御して、ノズルから冷却凝固テーブルまでの距離をＨ（Ｈ＜５０ｃｍ）となるように調節する。その後、二次元移動装置を起動して、ノズルが冷却凝固テーブルに対して図２のように周期的に往復移動するように駆動する。さらに、引き上げ装置を起動し、封止ロッドを引き上げてアルミニウム溶湯がノズルに入るようにする。そして、真空ポンプを起動して密閉冷却凝固チャンバの圧力がＰ２（Ｐ２＜標準気圧）となるまで排気する。アルミニウム溶湯が、密閉冷却凝固チャンバに形成された負圧により、ノズルを介して安定に液柱に形成されて噴射される。そして、冷却凝固テーブルに噴射され、インゴットが形成される。インゴットの製造が開始した後、ｖ１（ｖ１＜５０ｍｍ／ｓ）の速度で引き下げ装置を制御し、ノズルからインゴットの表面までの高さが常にＨとなるように、冷却凝固テーブルを下へ移動させる。インゴットの製造において、アルミニウム溶湯を消耗し続けており、アルミニウム溶湯チャンバーにおけるアルミニウム溶湯の液面が警戒液位まで低下すると、入口シャッターを開き、安定なレベルとなるようにアルミニウム溶湯を補填して、再び入口シャッターを閉じる。
【００３４】
ステップ３
インゴットの製造が完了した後、封止ロッドでアルミニウム溶湯のノズルからの流出を遮断し、二次元移動装置及び引き下げ装置を停止させ、ヒータの電源をオフにする。インゴットが冷却された後、冷却水の導入を遮断し、製造が完了する。
【００３５】
上記の方法で７０５０アルミニウム合金インゴットを製造する。アルミニウム溶湯の温度を６８０℃に、ノズルの口径を８ｍｍに、冷却凝固テーブルの水平方向における移動速度を３００ｍｍ／ｓに、アレイ状に配置されるノズル噴射面積を２ｍ×５ｍに、インゴットの厚さを０．５ｍに設定し、４０分間を経て、２ｍ×５ｍ×０．５ｍの大きなインゴットを製造した。図４に示すように、当該インゴットは、凝固組織が緻密で、無マクロ偏析となり、平均粒径が６０〜８０μｍとなる等軸晶からなる。図５は、半連続鋳造で形成されたインゴットの結晶粒組織である。図面から分かるように、本方法で製造されたインゴットの結晶粒組織が著しく微細化された。
【００３６】
実施例２
本実施例は、実施例１と同様の方法でＡｌ−４．５Ｃｕアルミニウム合金インゴットを製造する。アルミニウム溶湯の温度を７００℃に、ノズルの口径を６ｍｍに、冷却凝固テーブルの水平方向における移動速度を２６０ｍｍ／ｓに、アレイ状に配置されるノズルの噴射面積を２ｍ×５ｍに、インゴットの厚さを０．８ｍに設定し、６０分間を経て、２ｍ×５ｍ×０．８ｍの大きなインゴットを製造した。当該インゴットは、組織が緻密で、無マクロ偏析となり、平均粒径が６０〜９０μｍとなる等軸晶からなる。インゴットの断面に沿う中心線の１／４の箇所と１／２の箇所の金属組織の写真は、それぞれ図６、図７に示される。
【００３７】
当業者は、本発明の原理と主旨から逸脱しない範囲内で、上記の具体的な実施例に対して、異なる方法でその一部を調整することができる。本発明の保護範囲は、上記の具体的な実施例に限定されず、特許請求の範囲に準ずる。その範囲内の各実施形態は、すべて本発明に属する。
【符号の説明】
【００３８】
１…入口シャッター
２…ガイドタンク
３…アルミニウム溶湯
４…保温層
５…ガス進入管
６…不活性ガス
７…ノズルヒーター
８…ブロック板
９…冷却凝固テーブル
１０…二次元移動装置
１１…ガイドレール
１２…支持テーブル
１３…引き上げ装置
１４…封止ロッド
１５…チャンバー内ヒーター
１６…アルミニウム溶湯チャンバー
１７…ノズル
１８…液位計
１９…インゴット
２０…冷却水管
２１…密閉冷却凝固チャンバ
２２…移動制御ユニット
２３…引き下げ装置
２４…真空ポンプ
２５…統合制御ユニット
【図１】
2021525654.tif 000003
【図２】
2021525654.tif 000004
【図３】
2021525654.tif 000005
【図４】
2021525654.tif 000006
【図５】
2021525654.tif 000007
【図６】
2021525654.tif 000008
【図７】
2021525654.tif 000009
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
標準気圧チャンバー内に設置され、アレイ状に配置されるノズルを備える液態アルミニウム噴射機構と、前記液態アルミニウム噴射機構の下方に位置し、前記標準気圧チャンバー内に設置される可動冷却凝固機構と、制御機構と、を備え、
前記制御機構は、放出機構に引き上げ命令を送信し、前記可動冷却凝固機構に三次元移動命令を送信し、前記液態アルミニウム噴射機構内のアルミニウム溶湯を予め設定された経路に沿ってアレイ状の連続的な流れで前記可動冷却凝固機構の表面に噴射し、急冷凝固でインゴットを形成するように構成され、
前記液態アルミニウム噴射機構は、前記制御機構と接続され、前記アルミニウム溶湯の噴射速度を制御するための放出機構と、アルミニウム溶湯チャンバーと、前記アルミニウム溶湯チャンバーの底部に設置されるアレイ状に配置されるノズルを備え、
前記アレイ状に配置されるノズルの行の間隔及び列の間隔は、３００ｍｍよりも小さく設定され、ノズルの口径は、０．２ｍｍ〜３０ｍｍであり、
１つのパスにおけるノズルの移動距離は、前記ノズルの列の間隔と同じであり、当該ノズルの移動の全幅は、前記ノズルの行の間隔と同じであり、
前記可動冷却凝固機構は、前記アレイ状に配置されるノズルと真正面に対向するように設置されている冷却凝固テーブルと、前記冷却凝固テーブルの下方に鉛直方向移動可能に設置される二次元移動機構と、引き下げ装置と、を備え、
前記二次元移動機構及び前記引き下げ装置は、それぞれ制御機構と接続され、二次元移動命令及び鉛直方向への移動命令を受信して三次元移動を実現するように構成され、
前記アレイ状に配置されるノズルの幾何学的配列、冷却凝固機構の冷熱及び二次元移動の経路を統合的に制御することによって、前記アルミニウム溶湯を幅広く展開させ、プリント界面において半固体状態を保ち続け、さらにノズルによるプリント領域の冶金結合を実現する
ことを特徴とする大型等軸晶のアルミニウム合金インゴットのアレイ噴射式付加製造装置。
【請求項２】
前記標準気圧チャンバーには、前記制御機構と接続され、内部の気圧を調節する真空ポンプが接続され、
前記標準気圧チャンバーは、その内部に不活性ガスを導入し保護するために、不活性ガス源と接続される
ことを特徴とする請求項１に記載の装置。
【請求項３】
前記放出機構は、前記アレイ状に配置されるノズルに対応するように設置される封止ロッドと、前記封止ロッド及び前記制御機構と接続され、放出命令を受信して、前記アレイ状に配置されるノズルを開放するように前記封止ロッドを引き上げる引き上げ装置と、を備える
ことを特徴とする請求項１に記載の装置。
【請求項４】
前記アルミニウム溶湯チャンバーに、制御機構と接続されるチャンバー内ヒーターがさらに設置される
ことを特徴とする請求項１に記載の装置。
【請求項５】
前記アレイ状に配置されるノズルの外部に、ノズルヒーターがさらに設置されている
ことを特徴とする請求項１に記載の装置。
【請求項６】
前記冷却凝固テーブルの内部に冷却液流路が設けられている
ことを特徴とする請求項１に記載の装置。
【請求項７】
前記制御機構は、移動制御ユニット及び統合制御ユニットを備え、
前記移動制御ユニットは、前記統合制御ユニットと接続され、前記可動冷却凝固機構の移動情報を伝送するように構成され、
前記統合制御ユニットは、それぞれ前記放出機構及び真空ポンプと接続され、前記放出機構の移動及び前記真空ポンプの開閉の情報を伝送し、前記二次元移動機構と接続され、前記二次元移動機構の移動情報を伝送し、前記引き下げ装置と接続され、前記引き下げ装置の移動情報を伝送するように構成される
ことを特徴とする請求項１に記載の装置。
【請求項８】
封止ロッドを最下位に移動させ、ノズルがオフ状態となるようにし、チャンバー内ヒーターを起動して、アルミニウム溶湯の温度になるように予め加熱して、その温度を維持し、さらに、入口シャッターを開き、前記アルミニウム溶湯をアルミニウム溶湯チャンバーに流入させ、液位計で前記アルミニウム溶湯が予め設定された高さとなることを検出するとき、入口シャッターを閉じて、ノズルヒーターを起動してノズルを予め加熱し、そして、密閉冷却凝固チャンバを密閉し、真空ポンプを起動して前記密閉冷却凝固チャンバに対して真空排気を行い、真空度が要求に満足した後、真空ポンプを停止させ、予め設定された圧力となるように不活性ガスを導入するステップ１と、
冷却水を導入し、そして移動制御ユニットにより引き下げ装置を制御して、ノズルから冷却凝固テーブルまでの距離を予め設定された距離となるように調節し、その後、二次元移動装置を起動して、前記ノズルが前記冷却凝固テーブルに対して周期的に往復移動するように駆動し、さらに、引き上げ装置を起動し、封止ロッドを引き上げて前記アルミニウム溶湯がノズルに入るようにし、そして、前記真空ポンプを起動して前記密閉冷却凝固チャンバの圧力が標準気圧より小さくなるように排気し、前記密閉冷却凝固チャンバの上方の前記アルミニウム溶湯チャンバーにおける前記アルミニウム溶湯が、前記密閉冷却凝固チャンバに形成された負圧により、前記ノズルを介して安定に液柱に形成されて噴射され、そして、前記冷却凝固テーブルに噴射され、インゴットが形成され、前記インゴットの製造が開始した後、前記引き下げ装置を制御して前記冷却凝固テーブルを下へ移動させ、前記インゴットの製造において、前記アルミニウム溶湯を消耗し続けており、前記アルミニウム溶湯チャンバーにおける前記アルミニウム溶湯の液面が警戒液位まで低下すると、前記入口シャッターを開き、安定なレベルとなるように前記アルミニウム溶湯を補填して、再び前記入口シャッターを閉じるステップ２と、
前記インゴットの製造が完了した後、前記封止ロッドで前記アルミニウム溶湯の前記ノズルからの流出を遮断し、前記二次元移動装置及び前記引き下げ装置を停止させ、ヒータの電源をオフにし、前記インゴットが冷却された後、冷却水の導入を遮断し、製造が完了するステップ３と、を含む
ことを特徴とする請求項１〜７のいずれか一項に記載の大型等軸晶のアルミニウム合金インゴットのアレイ噴射式付加製造装置による方法。
【国際調査報告】
2021525654.tif 000010
2021525654.tif 000011
2021525654.tif 000012
2021525654.tif 000013